(57)【特許請求の範囲】
【請求項１】
粘度平均分子量１０，０００〜２２，０００の芳香族ポリカーボネート樹脂（Ａ）１００質量部に対し、
リン系安定剤（Ｂ）が０．０５〜０．３質量部の割合で配合され、
脂肪酸エステル（Ｃ）が０．０３〜０．３質量部の割合で配合され、
前記リン系安定剤（Ｂ）が、２種類のホスファイト系安定剤を含み、前記２種類のホスファイト系安定剤のうちの一方のみが、スピロ環骨格を有するホスファイト系安定剤であり、
前記２種類のホスファイト系安定剤のうち、前記スピロ環骨格を有する一方のホスファイト系安定剤の配合割合が、他方のホスファイト系安定剤の配合割合よりも少なく、
前記脂肪酸エステル（Ｃ）が脂肪酸モノグリセリドである、芳香族ポリカーボネート樹脂組成物。
【請求項２】
前記芳香族ポリカーボネート樹脂（Ａ）の粘度平均分子量が１２，０００〜１８，０００である、請求項１に記載の芳香族ポリカーボネート樹脂組成物。
【請求項３】
前記２種類のホスファイト系安定剤の合計に占める、前記スピロ環骨格を有するホスファイト系安定剤の配合率が５〜２５質量％である、請求項１又は２に記載の芳香族ポリカーボネート樹脂組成物。
【請求項４】
少なくとも１つの光源と、
前記光源から入射される光を導光すると共に外側に出射させる導光部材と、
を備える照明装置であって、
前記導光部材が請求項１〜３のいずれか一項に記載の芳香族ポリカーボネート樹脂組成物を成形してなる照明装置。
【請求項５】
前記導光部材が、前記光源から入射される光を導光する本体部と、前記本体部に一定方向に沿って設けられ、前記本体部中を導光される光を前記本体部の外側に出射させる複数のプリズム部とを備え、
隣り合う前記プリズム部同士間のピッチが前記光源から離れるにしたがって小さくなる、請求項４に記載の照明装置。
【請求項６】
前記導光部材を支持する支持部材を更に備え、
前記支持部材が、ポリカーボネート樹脂、ポリエステル樹脂およびＡＢＳ樹脂からなる群より選ばれる少なくとも１種の樹脂を含む樹脂組成物である、請求項４又は５に記載の照明装置。
【請求項７】
前記支持部材が、厚さ３ｍｍの板について反射法により測定した明度Ｌ値が７０以上である材料からなる、請求項６に記載の照明装置。
【発明の詳細な説明】
【技術分野】
【０００１】
本発明は、芳香族ポリカーボネート樹脂組成物および照明装置に関する。
【背景技術】
【０００２】
近年、欧州及び北米等においては、自動車のヘッドランプおよびリアランプに常時点灯するデイライトを設置することにより、昼間の歩行者や対向車からの視認性を高める、自動車のデイライト化が進んでいる。上記のデイライトは一般に、導光部材と、導光部材に光を入射させる光源とを備えている。ここで、自動車は、デイライトの近傍に夜間用の通常の光源としてハロゲンランプ等の白熱灯を備えるため、上記導光部材は、デイライトの光源から発生する熱に加え、白熱灯から発生する熱によっても加熱される。したがって、導光部材には優れた耐熱性が求められる。このような導光部材の構成材料として、例えば下記特許文献１に、芳香族ポリカーボネート樹脂にリン系安定剤および脂肪酸エステルを配合させた芳香族ポリカーボネート樹脂組成物が開示されている。
【先行技術文献】
【特許文献】
【０００３】
【特許文献１】特開２００７−２０４７３７号公報
【発明の概要】
【発明が解決しようとする課題】
【０００４】
しかし、上記特許文献１に記載の芳香族ポリカーボネート樹脂組成物は、自動車用照明装置に用いられる導光部材において、成形の過程における熱劣化により僅かながら黄色味を帯びることがある。また導光部材が黄色味を帯びなくても、導光部材は、ヘッドランプ等からの熱に長時間さらされると、劣化して黄変するおそれがある。従って、上記特許文献１に記載の芳香族ポリカーボネート樹脂組成物は、導光部材の色相及び黄変抑制の点で改善の余地を有していた。
【０００５】
本発明は、上記事情に鑑みてなされたものであり、優れた色相を有し且つ黄変を十分に抑制できる導光部材を形成することが可能な芳香族ポリカーボネート樹脂組成物および照明装置を提供することを目的とする。
【課題を解決するための手段】
【０００６】
本発明者らは上記課題を解決するために、芳香族ポリカーボネート樹脂に配合するリン系安定剤および脂肪酸エステルのうちのリン系安定剤に着目して鋭意研究を重ねた結果、主として、芳香族ポリカーボネート樹脂に配合するリン系安定剤を、２種類のホスファイト系安定剤を含むように構成し、これらの配合量の大小関係を規定するとともに、芳香族ポリカーボネート樹脂に対するリン系安定剤および脂肪酸エステルの配合割合をそれぞれ特定の範囲に限定することで上記課題を解決し得ることを見出し、本発明を完成するに至った。
【０００７】
すなわち本発明は、粘度平均分子量１０，０００〜２２，０００の芳香族ポリカーボネート樹脂（Ａ）１００質量部に対し、リン系安定剤（Ｂ）が０．０５〜０．３質量部の割合で配合され、脂肪酸エステル（Ｃ）が０．０３〜０．３質量部の割合で配合され、前記リン系安定剤（Ｂ）が、２種類のホスファイト系安定剤を含み、前記２種類のホスファイト系安定剤のうちの一方のみが、スピロ環骨格を有するホスファイト系安定剤であり、前記２種類のホスファイト系安定剤のうち前記スピロ環骨格を有する一方のホスファイト系安定剤の配合割合が、他方のホスファイト系安定剤の配合割合よりも少なく、前記脂肪酸エステル（Ｃ）が脂肪酸モノグリセリドである芳香族ポリカーボネート樹脂組成物である。
【０００８】
本発明の芳香族ポリカーボネート樹脂組成物によれば、優れた色相を有し且つ黄変を十分に抑制できる導光部材を形成することが可能となる。また上記芳香族ポリカーボネート樹脂組成物では、前記脂肪酸エステル（Ｃ）が脂肪酸モノグリセリドであるため、芳香族ポリカーボネート樹脂組成物を製造する際、押出機内のバレル及びスクリュー表面と樹脂との摩擦を低下させ、加工時のポリカーボネート樹脂の温度上昇を防ぐことができる。このため、上記導光部材は色相に特に優れ且つ黄変をより十分に抑制できる導光部材を形成することが可能となる。
【０００９】
上記芳香族ポリカーボネート樹脂組成物において、前記芳香族ポリカーボネート樹脂（Ａ）の粘度平均分子量が１２，０００〜１８，０００であることが好ましい。
【００１０】
この芳香族ポリカーボネート樹脂組成物は、粘度平均分子量が１２，０００未満である芳香族ポリカーボネート樹脂組成物に比べて、優れた機械的強度を有することが可能となり、優れた機械的強度を有する上記導光部材を形成することが可能となる。また芳香族ポリカーボネート樹脂（Ａ）の粘度平均分子量が上記範囲内にあると、粘度平均分子量が１８，０００を超える場合に比べて、芳香族ポリカーボネート樹脂（Ａ）の溶融粘度が小さいため、芳香族ポリカーボネート樹脂組成物を成形する際のせん断による芳香族ポリカーボネート樹脂の劣化をより十分に低減できる。したがって、特に優れた色相を有する導光部材を形成することが可能になる。
【００１１】
上記芳香族ポリカーボネート樹脂組成物において、前記２種類のホスファイト系安定剤の合計に占める、前記スピロ環骨格を有するホスファイト系安定剤の配合率が５〜２５質量％であることが好ましい。
【００１２】
この場合、上記スピロ環骨格を有するホスファイト系安定剤の配合率が上記範囲を外れる場合に比べ、芳香族ポリカーボネート樹脂組成物の熱による劣化が特に十分に抑制されるため、特に色相に優れ且つ黄変をより十分に抑制できる導光部材を形成することが可能となる。
【００１５】
また本発明は、少なくとも１つの光源と、前記光源から入射される光を導光すると共に外側に出射させる導光部材とを備える照明装置であって、前記導光部材が、上述した芳香族ポリカーボネート樹脂組成物を成形してなる照明装置である。
【００１６】
本発明の照明装置によれば、導光部材が上記芳香族ポリカーボネート樹脂組成物を成形してなり、優れた色相を有し且つ黄変を十分に抑制できるため、導光部材の交換頻度を低減させることができる。
【００１７】
上記照明装置においては、前記導光部材が、前記光源から入射される光を導光する本体部と、前記本体部に一定方向に沿って設けられ、前記本体部中を導光される光を前記本体部の外側に出射させる複数のプリズム部とを備え、隣り合う前記プリズム部同士間のピッチが前記光源から離れるにしたがって小さくなることが好ましい。
【００１８】
この場合、上記光源から上記導光部材の本体部に入射され、本体部中を導光される光は、プリズム部により本体部の外側に出射される。この際、導光部材中の光量は、光源から離れるにしたがって減少する。導光部材中の光量が減少すると、導光部材の劣化による黄色味が目立ちやすくなる。その点、隣り合うプリズム部間のピッチが光源から離れるにしたがって小さくなると、プリズム部に入射される光量に対してプリズム部により本体部の外側に出射される光量の割合は、光源から近い部分では小さく、光源から離れるに従い大きくなる。この結果、導光部材から出射される光量が不均一になることをより十分に抑制できる。
【００１９】
上記照明装置においては、前記導光部材を支持する支持部材をさらに備え、前記支持部材が、ポリカーボネート樹脂、ポリエステル樹脂およびＡＢＳ樹脂からなる群より選ばれる少なくとも１種の樹脂を含む樹脂組成物で構成されることが好ましい。
【００２０】
この場合、上記支持部材は耐衝撃性などの機械的強度に優れる。このため、上記支持部材を備えた照明装置は耐衝撃性などの機械的強度に優れるものになる。
【００２１】
前記支持部材は、厚さ３ｍｍの板について反射法により測定した明度Ｌ値が７０以上である材料からなることが好ましい。
【００２２】
この場合、上記支持部材は、明度が７０未満である材料からなる場合と比べて、より高い光反射率を有することが可能となる。このため、上記導光部材からの光の漏れによるロスがより十分に低減され、導光部材の輝度が特に高いものになる。
【発明の効果】
【００２３】
本発明によれば、優れた色相を有し且つ黄変を十分に抑制できる導光部材を形成することが可能な芳香族ポリカーボネート樹脂組成物および照明装置が提供される。
【図面の簡単な説明】
【００２４】
【図１】本発明の照明装置の一実施形態を適用した車両を概略的に示す正面図である。
【図２】本発明の照明装置の一実施形態を示す概略的に示す平面図である
【図３】図２の導光部材を示す平面図である。
【発明を実施するための形態】
【００２５】
以下、本発明の照明装置について図１〜３を参照しながら詳細に説明する。
【００２６】
図１は本発明の照明装置の一実施形態を適用した車両を概略的に示す正面図、図２は、本発明の照明装置の一実施形態を概略的に示す平面図、図３は、図２の導光部材を示す平面図である。図１に示すように、車両としての自動車１００はヘッドランプ部１０を備えており、ヘッドランプ部１０は、メインライト２０と、メインライト２０の近傍に設けられる照明装置３０とを備えている。
【００２７】
メインライト２０は、例えばハロゲンランプ等の白熱灯で構成されている。
【００２８】
図２に示すように、照明装置３０は、光源４０と、光源４０から入射された光を導光し、自動車１００の前方に光を出射させる導光部材３１と、導光部材３１を支持する支持部材５０とを備えている。
【００２９】
導光部材３１は、直線状に延びる棒状の本体部３２と、本体部３２の延び方向に沿って設けられる複数のプリズム部３３とで構成されている。導光部材３１の本体部３２の端面３２ａには、光源４０からの光が入射されるようになっている。プリズム部３３は、本体部３２中を導光される光を、自動車１００の前方に向けられる光出射面３２ｂを通して本体部３２外に出射させるためのものである。
【００３０】
導光部材３１は、芳香族ポリカーボネート樹脂組成物を成形してなり、芳香族ポリカーボネート樹脂組成物は、粘度平均分子量１０，０００〜２２，０００の芳香族ポリカーボネート樹脂（Ａ）１００質量部に対し、リン系安定剤（Ｂ）が０．０５〜０．３質量部の割合で含まれ、脂肪酸エステル（Ｃ）が０．０３〜０．３質量部の割合で含まれている。ここで、リン系安定剤（Ｂ）は、２種類のホスファイト系安定剤を含んでおり、２種類のホスファイト系安定剤のうち一方のみが、スピロ環骨格を有する第１ホスファイト系安定剤（以下、「第１ホスファイト系安定剤」と呼ぶ）であり、第１ホスファイト系安定剤の配合量は、２種類のホスファイト系安定剤のうち他方のホスファイト系安定剤（以下、「第２ホスファイト系安定剤」と呼ぶ）の配合量よりも少ない。
【００３１】
この照明装置３０においては、導光部材３１が上記芳香族ポリカーボネート樹脂組成物を成形してなる。そして、上記芳香族ポリカーボネート樹脂組成物は、優れた色相を有し且つ黄変を十分に抑制できる導光部材３１を形成することが可能である。従って、導光部材３１は、優れた色相を有し且つ黄変を十分に抑制できる。このため、導光部材３１の交換頻度を十分に低減することができる。
【００３２】
次に、光源４０、支持部材５０および導光部材３１について詳細に説明する。
【００３３】
（光源）
光源４０は特に限定されるものではなく、光源４０としては、例えば蛍光ランプ、冷陰極管、ＬＥＤ、レーザーダイオード、有機ＥＬ等を用いることができる。
【００３４】
（支持部材）
支持部材５０は、導光部材３１を支持し、端面３２ａ及び光出射面３２ｂを露出させるものであればよく、特に限定されるものではない。支持部材５０は、端面３２ａおよび光出射面３２ｂを除いて、導光部材３１を包囲することが好ましい。この場合、導光部材３１に衝撃が加わろうとしても、その衝撃が支持部材５０によって緩和されることなる。
【００３５】
支持部材５０は、導光部材３１より高い機械強度を有する材料で構成されていればよいが、ポリカーボネート樹脂、ポリエステル樹脂、ＡＢＳ樹脂又はこれらのうち２種類以上の樹脂を含む樹脂組成物であることが好ましい。
【００３６】
この場合、支持部材５０は耐衝撃性などの機械的強度により優れる。このため、上記支持部材５０を備えた照明装置３０は耐衝撃性などの機械的強度に優れるものになる。
【００３７】
支持部材５０は、厚さ３ｍｍの板について反射法により測定した明度Ｌ値が７０以上である材料からなることが好ましい。
【００３８】
この場合、上記支持部材５０は、より高い光反射率を有することが可能となる。このため、上記導光部材３１の光出射面３２ｂ以外の部位からの光の漏れによるロスが低減され、光出射面３２ｂから見た導光部材３１の輝度がより高くなる。
【００３９】
明度Ｌ値は７０以上であることがより好ましく、８５〜１００であることが特に好ましい。
【００４０】
明度Ｌ値を７０以上とするためには、酸化チタンや硫化亜鉛、蛍光増泊剤等の白色系色材、又は例えばアルミフレーク（メタリック）等の光揮性顔料を含むように支持部材５０を構成すればよい。
【００４１】
なお、支持部材５０自体は、明度Ｌ値が７０以上である材料からなるものでなくてもよい。この場合、例えば支持部材５０の表面に金属膜を設けても、光を十分に反射させることができる。
【００４２】
（導光部材）
導光部材３１は上述したように複数のプリズム部３３を有している。ここで、隣り合うプリズム部３３同士間のピッチは同一であっても異なっていてもよいが、図３に示すように、隣り合うプリズム部３３同士間のピッチが光源４０から離れるにつれて小さくなることが好ましい。すなわち、図３において、Ｐ１＞Ｐ２＞Ｐ３＞Ｐ４＞Ｐ５となることが好ましい。
【００４３】
この場合、光源４０から導光部材３１に入射した光は、プリズム部３３により光出射面３２ｂを経て本体部３２外へ出射される。この際、導光部材３１中の光量は、光源４０から離れるにしたがって減少する。導光部材３１中の光量が減少すると、導光部材３１の劣化による黄色味が目立ちやすくなる。その点、隣り合うプリズム部３３間のピッチが光源４０から離れるにしたがって小さくなると、プリズム部３３により本体部３２外に出射される光量は、光源４０から近い部分では小さく、光源４０から離れるに従い大きくなる。この結果、導光部材３１から出射される光量が不均一になることをより十分に抑制できる。
【００４４】
図３に示す導光部材３１において、ｄに対するｌの比（以下、「アスペクト比」と呼ぶ）は特に限定されるものではないが、照明装置３０は、アスペクト比ｌ／ｄが２０以上である場合に特に有用である。これは、アスペクト比ｌ／ｄが２０以上であると、光源４０から最も離れた部分で本体部３２から出射される光の量が減少しやすく、本体部３２において劣化が見られる場合には黄色味を帯びやすくなるからである。ここで、ｌは、導光部材３１の本体部３２の延び方向に沿った長さを言う。またｄは、本体部３２を平面に垂直投影したときの端面３２ａに対応する線の長さの最小値を言う。
【００４５】
アスペクト比ｌ／ｄは通常、２０〜６０であり、好ましくは３０〜５０である。
【００４６】
上記導光部材３１は、芳香族ポリカーボネート樹脂（Ａ）と、リン系安定剤（Ｂ）と、脂肪酸エステル（Ｃ）とを含有する芳香族ポリカーボネート樹脂組成物を成形してなる。
【００４７】
（Ａ）芳香族ポリカーボネート樹脂
芳香族ポリカーボネート樹脂（Ａ）は、芳香族ヒドロキシ化合物と、ホスゲン又は炭酸のジエステルとを反応させることによって得られる芳香族ポリカーボネート重合体である。上記芳香族ポリカーボネート重合体は分岐を有していてもよい。芳香族ポリカーボネート樹脂の製造方法は、特に限定されるものではなく、ホスゲン法（界面重合法）、溶融法（エステル交換法）等の従来法によることができる。
【００４８】
芳香族ジヒドロキシ化合物の代表的なものとしては、例えば、ビス（４−ヒドロキシフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン、４，４’−ジヒドロキシビフェニル、３，３’，５，５’−テトラメチル−４，４’ジヒドロキシビフェニル、ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。
【００４９】
上記芳香族ジヒドロキシ化合物の中では、２，２−ビス（４−ヒドロキシフェニル）プロパン（ビスフェノールＡ）が特に好ましい。上記芳香族ジヒドロキシ化合物は、１種類を単独で用いても、２種類以上を混合して用いてもよい。
【００５０】
芳香族ポリカーボネート樹脂を製造する際に、上記芳香族ジヒドロキシ化合物に加えてさらに分子中に３個以上のヒドロキシ基を有する多価フェノール等を少量添加してもよい。この場合、上記芳香族ポリカーボネート樹脂（Ａ）は分岐を有するものになる。
【００５１】
上記３個以上のヒドロキシ基を有する多価フェノールとしては、例えばフロログルシン、４，６−ジメチル−２，４，６−トリス（４−ヒドロキシフェニル）ヘプテン−２、４，６−ジメチル−２，４，６−トリス（４−ヒドロキシフェニル）ヘプタン、２，６−ジメチル−２，４，６−トリス（４−ヒドロキシフェニル）ヘプテン−３、１，３，５−トリス（４−ヒドロキシフェニル）ベンゼン、１，１，１−トリス（４−ヒドロキシフェニル）エタンなどのポリヒドロキシ化合物、あるいは３，３−ビス（４−ヒドロキシアリール）オキシインドール（＝イサチンビスフェノール）、５−クロルイサチン、５，７−ジクロルイサチン、５−ブロムイサチン等が挙げられる。この中でも、１，１，１−トリス（４−ヒドロキシルフェニル）エタン（ＴＨＰＥ）又は１，３，５−トリス（４−ヒドロキシフェニル）ベンゼンが好ましい。上記多価フェノールの使用量は、上記芳香族ジヒドロキシ化合物を基準（１００モル％）として好ましくは０．０１〜１０モル％となる量であり、より好ましくは０．１〜２モル％となる量である。
【００５２】
エステル交換法による重合においては、ホスゲンの代わりに炭酸ジエステルがモノマーとして使用される。炭酸ジエステルの代表的な例としては、ジフェニルカーボネート（ＤＰＣ）、ジトリルカーボネート等に代表される置換ジアリールカーボネート、ジメチルカーボネート、ジエチルカーボネート、ジ−ｔｅｒｔ−ブチルカーボネート等に代表されるジアルキルカーボネートが挙げられる。これらの炭酸ジエステルは、１種類を単独で、又は２種類以上を混合して用いることができる。これらのなかでも、ジフェニルカーボネート（ＤＰＣ）、置換ジフェニルカーボネートが好ましい。
【００５３】
また上記の炭酸ジエステルは、好ましくはその５０モル％以下、さらに好ましくは３０モル％以下の量を、ジカルボン酸又はジカルボン酸エステルで置換してもよい。代表的なジカルボン酸又はジカルボン酸エステルとしては、テレフタル酸、イソフタル酸、テレフタル酸ジフェニルおよびイソフタル酸ジフェニル等が挙げられる。このようなジカルボン酸又はジカルボン酸エステルで炭酸ジエステルの一部を置換した場合には、ポリエステルカーボネートが得られる。
【００５４】
エステル交換法により芳香族ポリカーボネート樹脂を製造する際には、通常、触媒が使用される。触媒種に制限はないが、一般的にはアルカリ金属化合物、アルカリ土類金属化合物、塩基性ホウ素化合物、塩基性リン化合物、塩基性アンモニウム化合物、アミン系化合物等の塩基性化合物が使用される。中でもアルカリ金属化合物及び／又はアルカリ土類金属化合物が特に好ましい。これらは、単独で使用してもよく、２種類以上を組み合わせて使用してもよい。エステル交換法では、上記触媒をｐ−トルエンスルホン酸エステル等で失活させることが一般的である。
【００５５】
上記芳香族ポリカーボネート樹脂（Ａ）には、難燃性等を付与する目的で、シロキサン構造を有するポリマー又はオリゴマーを共重合させることができる。
【００５６】
上記芳香族ポリカーボネート樹脂（Ａ）の粘度平均分子量は上述したように、１０，０００〜２２，０００である。粘度平均分子量が１０，０００未満である場合、芳香族ポリカーボネート樹脂組成物は十分な機械的強度を有することができない。このため、上記導光部材３１は、十分な機械的強度を有することができない。また、粘度平均分子量が２２，０００を超える場合、芳香族ポリカーボネート樹脂（Ａ）の溶融粘度が大きくなる。このため、例えば芳香族ポリカーボネート樹脂組成物を射出成型などの方法で成形して導光部材３１を製造する際に、樹脂のせん断による発熱量が大きくなり、熱分解により樹脂が劣化する。したがって上記導光部材３１は優れた色相を有することができない。
【００５７】
上記芳香族ポリカーボネート樹脂（Ａ）の粘度平均分子量は好ましくは１２，０００〜１８，０００であり、さらに好ましくは１４，０００〜１６，０００である。ここで粘度平均分子量は、溶媒としてメチレンクロライドを用い２０℃の温度で測定した溶液粘度より換算して求めたものである。上記芳香族ポリカーボネート樹脂（Ａ）は、粘度平均分子量の異なる２種以上の芳香族ポリカーボネート樹脂を混合したものであってもよく、また粘度平均分子量が上記範囲外である芳香族ポリカーボネート樹脂を混合し上記粘度平均分子量の範囲内としたものであってもよい。
【００５８】
（Ｂ）リン系安定剤
リン系安定剤（Ｂ）は、２種類のホスファイト系安定剤を含み、そのうちの一方のみが、スピロ環骨格を有する第１ホスファイト系安定剤となっている。
【００５９】
第１ホスファイト系安定剤は、下記一般式（１）で表される。
【化１】
0005902993.tif 000002
上記一般式（１）中、Ｒ１及びＲ２はそれぞれ独立に、炭素原子数１〜３０のアルキル基または炭素原子数６〜３０のアリール基を表し、互いに同一であっても異なっていてもよい。
【００６０】
上記一般式（１）中、炭素原子数１〜３０のアルキル基としては、メチル基、エチル基、プロピル基、ｎ−プロピル基、ｎ−ブチル基、ｔｅｒｔ−ブチル基、ヘキシル基、オクチル基などが挙げられる。炭素原子数６〜３０のアリール基としては、フェニル基およびナフチル基などが挙げられる。
【００６１】
上記スピロ環骨格を有する第１ホスファイト系安定剤の具体例としては、例えばジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、フェニルビスフェノールＡペンタエリスリトールジホスファイト、ジシクロヘキシルペンタエリスリトールジホスファイト等が挙げられる。この中ではジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイトが特に好ましく用いられる。
【００６２】
第２ホスファイト系安定剤は、スピロ環骨格を有さないホスファイト系安定剤であればよい。
【００６３】
上記スピロ環骨格を有さない第２ホスファイト系安定剤の具体例としては、例えばトリス（ジエチルフェニル）ホスファイト、トリス（ジ−ｉｓｏ−プロピルフェニル）ホスファイト、トリス（ジ−ｎ−ブチルフェニル）ホスファイト、トリス（２，４−ジ−ｔｅｒｔ−ブチルフェニル）ホスファイト、トリス（２，６−ジ−ｔｅｒｔ−ブチルフェニル）ホスファイト、トリス（２，６−ジ−ｔｅｒｔ−ブチルフェニル）ホスファイト等のトリアリールフォスファイト、２，２’−メチレンビス（４，６−ジ−ｔｅｒｔ−ブチルフェニル）（２，４−ジ−ｔｅｒｔ−ブチルフェニル）ホスファイト、２，２’−メチレンビス（４，６−ジ−ｔｅｒｔ−ブチルフェニル）（２−ｔｅｒｔ−ブチル−４−メチルフェニル）ホスファイト、２，２’−メチレンビス（４−メチル−６−ｔｅｒｔ−ブチルフェニル）（２−ｔｅｒｔ−ブチル−４−メチルフェニル）ホスファイト、２，２’−エチリデンビス （４−メチル−６−ｔｅｒｔ−ブチルフェニル）（２−ｔｅｒｔ−ブチル−４−メチルフェニル）ホスファイト等の二価フェノール類を含み環状構造を有するトリアリールフォスファイト等が挙げられる。
【００６４】
上記スピロ環骨格を有さない第２ホスファイト系安定剤の中でも、下記一般式（２）で表されるホスファイト系安定剤が好ましい。
【化２】
0005902993.tif 000003
【００６５】
上記一般式（２）中、Ｒ３〜Ｒ７は、水素原子、炭素原子数６〜２０のアリール基または炭素原子数１〜２０のアルキル基を表し、それぞれ同一であっても異なっていてもよい。
【００６６】
上記の一般式（２）中、Ｒ３〜Ｒ７で表されるアルキル基としては、例えばメチル基、エチル基、プロピル基、ｎ−プロピル基、ｎ−ブチル基、ｔｅｒｔ−ブチル基、ヘキシル基およびオクチル基などが挙げられる。Ｒ３〜Ｒ７で表されるアルキル基としては、例えばフェニル基およびナフチル基が挙げられる。
【００６７】
上記リン系安定剤（Ｂ）の配合割合は、芳香族ポリカーボネート樹脂（Ａ）１００質量部に対し、０．０５〜０．３質量部である。リン系安定剤（Ｂ）の配合割合が０．０５質量部未満である場合、導光部材３１は、優れた色相を有さず、黄変を十分に抑制することもできない。一方、リン系安定剤（Ｂ）の配合割合が０．３質量部を超える場合、導光部材３１は、黄変を十分に抑制することができない。またリン系安定剤（Ｂ）の配合割合が０．３質量部を超える場合、成形時のガスが多くなったり、モールドデポジットによる転写不良が起こったりするため、導光部材３１の透過率が低下する。上記リン系安定剤（Ｂ）の配合割合は好ましくは０．０７〜０．２質量部であり、さらに好ましくは０．１〜０．１２質量部である。
【００６８】
リン系安定剤（Ｂ）１００質量％における第１ホスファイト系安定剤及び第２ホスファイト系安定剤の合計の含有率は、５０〜１００質量％であることが好ましく、８０〜１００質量％であることがより好ましく、１００質量％であることが特に好ましい。
【００６９】
なお、リン系安定剤（Ｂ）１００質量％における第１ホスファイト系安定剤及び第２ホスファイト系安定剤の合計の含有率が１００質量％未満である場合、リン系安定剤（Ｂ）は、上記ホスファイト系安定剤のほかに、ホスホナイト系安定剤、およびホスフェート系安定剤を含んでいてもよい。
【００７０】
ホスホナイト系安定剤としては、例えばテトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、テトラキス（２，６−ジ−ｔｅｒｔ−ブチルフェニル）−４，４’−ビフェニレンジホスホナイト、テトラキス（２，６−ジ−ｔｅｒｔ−ブチルフェニル）−４，３’−ビフェニレンジホスホナイト、テトラキス（２，６−ジ−ｔｅｒｔ−ブチルフェニル）−３，３’−ビフェニレンジホスホナイト、ビス（２，４−ジ−ｔｅｒｔ−ブチルフェニル）−４−フェニル−フェニルホスホナイト、ビス（２，４−ジ−ｔｅｒｔ−ブチルフェニル）−３−フェニル−フェニルホスホナイト、ビス（２，６−ジ−ｎ−ブチルフェニル）−３−フェニル−フェニルホスホナイト、ビス（２，６−ジ−ｔｅｒｔ−ブチルフェニル）−４−フェニル−フェニルホスホナイト、ビス（２，６−ジ−ｔｅｒｔ−ブチルフェニル）−３−フェニル−フェニルホスホナイト等が挙げられる。
【００７１】
ホスフェート系安定剤としては、例えばトリブチルホスフェート、トリメチルホスフェート、トリクレジルホスフェート、トリフェニルホスフェート、トリクロルフェニルホスフェート、トリエチルホスフェート、ジフェニルクレジルホスフェート、ジフェニルモノオルソキセニルホスフェート、トリブトキシエチルホスフェート、ジブチルホスフェート、ジオクチルホスフェート、ジイソプロピルホスフェート等が挙げられる。
【００７２】
さらに、第１ホスファイト系安定剤及び第２ホスファイト系安定剤の合計に占める第１ホスファイト系安定剤の配合率は、好ましくは３〜３０質量％であり、さらに好ましくは５〜２５質量％である。
【００７３】
この場合、導光部材３１は、第１ホスファイト系安定剤の配合率が上記範囲を外れる場合に比べて、より優れた色相を有し且つ黄変をより十分に抑制することができる。
【００７４】
（Ｃ）脂肪酸エステル
脂肪酸エステル（Ｃ）は脂肪族カルボン酸とアルコールとの縮合化合物である。脂肪族カルボン酸としては、飽和または不飽和の、脂肪族モノカルボン酸、ジカルボン酸およびトリカルボン酸が挙げられる。ここで、脂肪族カルボン酸は、脂環式カルボン酸も包含する。脂肪族カルボン酸としては、炭素数６〜３６のモノカルボン酸又はジカルボン酸が好ましく、炭素数６〜３６の脂肪族飽和モノカルボン酸がさらに好ましい。このような脂肪族カルボン酸の具体例としては、パルミチン酸、ステアリン酸、吉草酸、カプロン酸、カプリン酸、ラウリン酸、アラキジン酸、ベヘン酸、リグノセリン酸、セロチン酸、メリシン酸、テトラトリアコンタン酸、モンタン酸、グルタル酸、アジピン酸およびアゼライン酸などが挙げられる。
【００７５】
一方、上記アルコールとしては、飽和または不飽和の、一価アルコール及び多価アルコールが挙げられる。これらのアルコールは、フッ素原子、塩素原子、臭素原子、アリール基などの置換基を有していてもよい。これらのアルコールの中でも、炭素数３０以下の一価または多価の飽和アルコールが好ましく、炭素数３０以下の脂肪族飽和一価アルコール又は多価アルコールがさらに好ましい。ここで、脂肪族アルコールは、脂環式アルコールも包含する。
【００７６】
上記アルコールとしては、例えばオクタノール、デカノール、ドデカノール、テトラデカノール、ステアリルアルコール、ベヘニルアルコール、エチレングリコール、ジエチレングリコール、グリセリン、ペンタエリスリトール、２，２−ジヒドロキシペルフルオロプロパノール、ネオペンチレングリコール、ジトリメチロールプロパン、ジペンタエリスリトール等が挙げられる。
【００７７】
上記脂肪酸エステル（Ｃ）としては、例えば蜜ロウ（ミリスチルパルミテートを主成分とする混合物）、硬化油、ブチルステアレート、ベヘン酸ベヘニル、ベヘン酸オクチルドデシル、ステアリルステアレート、グリセリンモノパルミテート、グリセリンモノステアレート、グリセリンモノオレート、グリセリンジステアレート、グリセリントリステアレート、ペンタエリスリトールモノパルミテート、ペンタエリスリトールモノステアレート、ペンタエリスリトールジステアレート、ペンタエリスリトールトリステアレート、ペンタエリスリトールテトラステアレート等が挙げられる。
【００７８】
中でも、グリセリンモノパルミテート、グリセリンモノステアレート等の脂肪酸モノグリセリドを用いることが好ましい。この場合、芳香族ポリカーボネート樹脂組成物を製造する際、押出機内のバレル及びスクリュー表面と樹脂との摩擦を低下させ、加工時のポリカーボネート樹脂の温度上昇を防ぐことができるため、導光部材３１は色相に特に優れるとともに黄変をより十分に抑制することができる。
【００７９】
上記脂肪族カルボン酸エステルは、１種類を単独で用いても、２種類以上を併用してもよい。
【００８０】
上記脂肪酸エステル（Ｃ）の配合割合は、芳香族ポリカーボネート樹脂（Ａ）１００質量部に対し、０．０３〜０．３質量部である。脂肪酸エステル（Ｃ）の配合割合が０．０３質量部未満である場合、導光部材３１は、優れた色相を有さないか、黄変を十分に抑制することができない。また脂肪酸エステル（Ｃ）の配合割合が０．０３質量部未満である場合、導光部材３１は、優れた色相を有さず、且つ黄変を十分に抑制することができない場合もある。一方、脂肪酸エステル（Ｃ）の配合割合が０．３質量部を超える場合は、導光部材３１は、優れた色相を有さない。上記脂肪酸エステル（Ｃ）の配合割合は好ましくは０．０６〜０．３質量部であり、さらに好ましくは０．１〜０．３質量部である。
【００８１】
導光部材３１を構成する芳香族ポリカーボネート樹脂組成物の製造方法は、特に制限されるものではなく、例えば最終成形品を成形する直前迄の任意の段階で、各成分を一括または分割して配合し、溶融混練する方法が挙げられる。各成分の配合方法としては、例えばタンブラー、ヘンシェルミキサー等を使用する方法、フィーダーにより定量的に押出機ホッパーに供給して混合する方法などが挙げられる。溶融混練の方法としては、例えば単軸混練押出機、二軸混練押出機、ニーダー、バンバリーミキサー等を使用する方法などが挙げられる。
【００８２】
導光部材３１は、上記の芳香族ポリカーボネート樹脂組成物を成形して得られる。成形方法としては、例えば、射出成形法、圧縮成形法および射出圧縮成形法などが挙げられるが、好ましくは射出成形法である。
【００８３】
導光部材３１は窒素雰囲気下で成形されることが好ましい。この場合、導光部材３１の成形時における熱劣化を抑制することができる。したがって、導光部材３１を備えた照明装置１０は、色相に特に優れたものになる。
【００８４】
上記芳香族ポリカーボネート樹脂組成物には本発明の目的を損なわない範囲で、さらに酸化防止剤、離型剤、紫外線吸収剤、蛍光増白剤、染顔料、難燃剤、耐衝撃改良剤、帯電防止剤、滑剤、可塑剤、相溶化剤、充填剤等が配合されてもよい。
【００８５】
本発明は上記実施形態に限定されるものではない。例えば上記実施形態では、照明装置３０の導光部材３１の本体部３２は直線状に延びたものとなっているが、本体部３２は、曲線状であってもよいし、板状であってもよい。
【００８６】
また上記実施形態では、導光部材３１がプリズム部３３を有しているが、プリズム部３３は必ずしも必要ではなく、省略が可能である。例えば支持部材５０が、光反射性又は光拡散性の素材で構成される場合、具体的には、表面をアルミニウム等の金属で蒸着してなる部材や、酸化チタン又は拡散剤（アクリル樹脂やシリコンの微粒子）を含んだ樹脂部材で構成される場合には、プリズム部３３がなくても、導光部材３１から光を出射させることができる。
【００８７】
さらに上記実施形態では、照明装置３０は、自動車１００のヘッドランプ１０のデイライトとして使用されているが、照明装置３０は、自動車１００のリアランプのデイライトや自動二輪車等のデイライトとして用いることも可能である。また照明装置３０は、液晶ディスプレイのバックライトの導光版などとしても適用可能である。
【実施例】
【００８８】
以下、本発明の内容を、実施例を挙げてさらに具体的に説明するが、本発明は以下の実施例に限定されるものではない。
【００８９】
実施例および比較例において用いた材料は次のとおりである。
【００９０】
（Ａ）芳香族ポリカーボネート樹脂
（Ａ−１）界面重合法で製造されたビスフェノールＡ型芳香族ポリカーボネート樹脂
三菱エンジニアリングプラスチックス社製  ユーピロン（登録商標）Ｅ−２０００
粘度平均分子量２５，０００
（Ａ−２）界面重合法で製造されたビスフェノールＡ型芳香族ポリカーボネート樹脂
三菱エンジニアリングプラスチックス社製  ユーピロン（登録商標）Ｓ−３０００
粘度平均分子量２２，０００
（Ａ−３）界面重合法で製造されたビスフェノールＡ型芳香族ポリカーボネート樹脂
三菱エンジニアリングプラスチックス社製  ユーピロン（登録商標）Ｈ−４０００
粘度平均分子量１６，０００
（Ａ−４）界面重合法で製造されたビスフェノールＡ型芳香族ポリカーボネート樹脂
三菱エンジニアリングプラスチックス社製  ユーピロン（登録商標）Ｈ−７０００
粘度平均分子量１４，０００
（Ａ−５）界面重合法で製造されたビスフェノールＡ型芳香族ポリカーボネート樹脂
三菱エンジニアリングプラスチックス社製
粘度平均分子量１０，０００
【００９１】
（Ｂ）リン系安定剤
（Ｂ−１）ＡＤＥＫＡ社製、商品名「アデカスタブＡＳ２１１２」（トリス（２，４−ジ−ｔｅｒｔ−ブチルフェニル）ホスファイト、第２ホスファイト系安定剤）
（Ｂ−２）ＡＤＥＫＡ社製、商品名「アデカスタブＰＥＰ−３６」（ビス（２，６−ジ−ｔｅｒｔ−ブチル−４−メチルフェニル）ペンタエリスリトールジホスファイト、第１ホスファイト系安定剤）
（Ｂ−３）ＡＤＥＫＡ社製、商品名「アデカスタブＰＥＰ−２４Ｇ」（ビス（２，４−ジ−ｔｅｒｔ−ブチルフェニル）ペンタエリスリトールジホスファイト、第１ホスファイト系安定剤）
【００９２】
（Ｃ）脂肪酸エステル
（Ｃ−１）理研ビタミン(株)製、商品名「リケマールＳ−１００Ａ」（ステアリン酸モノグリセライド）
（Ｃ−２）日油(株)製、商品名「ユニスターＨ４７６ＤＰ」（ペンタエリスリトールジステアレート）
（Ｃ−３）コグニス・オレオケミカルズジャパン(株)製、商品名「ロキシオールＶＰＧ  ８６１」（ペンタエリスリトールテトラステアレート）
（Ｃ−４）日油(株)製、商品名「ユニスターＭ９６７６」（ステアリルステアレート）
【００９３】
（Ｄ）離型剤
（Ｄ−１）東レ・ダウコーニング・シリコーン(株)、商品名「ＳＨ−５５６」（メチルフェニルポリシロキサン）
【００９４】
（実施例１〜３、参考例１、実施例５〜９、参考例２、実施例１１〜１３、参考例３及び比較例１〜１４）
＜芳香族ポリカーボネート樹脂組成物の製造＞
表１〜４に示す割合となるように上記（Ａ）〜（Ｄ）成分を配合し、タンブラーミキサーで均一に混合し、混合物を得た。その後、この混合物を、フルフライトスクリューとベントとを備えた単軸押出機（製品名：ＶＳ−４０、いすず化工機社製）に供給し、スクリュー回転数７０ｒｐｍ、吐出量１０ｋｇ／時間、バレル温度２５０℃の条件で混練し、押出ノズル先端から、ストランド状に押出した。そして、押出物を水槽にて急冷し、ペレタイザーを用いてカットしてペレット化し、芳香族ポリカーボネート樹脂組成物を得た。なお、表１〜４において、各成分の配合割合の単位は質量部である。
【００９５】
＜特性評価＞
上記のようにして得られた芳香族ポリカーボネート樹脂組成物について、以下のようにして色相および黄変抑制効果を調べた。
（１）色相
色相は、ＹＩ値を指標とし、ＹＩ値は次のようにして測定した。すなわち、まず、得られた芳香族ポリカーボネート樹脂組成物を１２０℃で５〜７時間、熱風循環式乾燥機により乾燥した後、射出成形機（東芝機械社製「ＥＣ１００」）により、２８０℃の温度で成形した３００ｍｍ長光路成形品（６ｍｍ×４ｍｍ×３００ｍｍ、ｌ／ｄ＝５０）を得た。この成形品について、長光路分光透過色計（日本電色工業社製「ＡＳＡ１」）を使用して３００ｍｍ長のＹＩ値を測定した。結果を表１〜４に示す。色相についての合格基準は以下の通りとした。
合格：処理前ＹＩ値が２４以下
（２）黄変抑制効果
黄変抑制効果は、熱エージングによるＹＩ値の変化量であるΔＹＩ値を指標とした。ΔＹＩ値は、次のようにして測定した。まず得られた成形品を１２０℃に設定した熱風循環乾燥機に入れ、１０００時間の熱エージング処理をした後、上記と同様にして熱エージング処理後のＹＩ値を測定した。そして熱エージング処理後のＹＩ値から処理前のＹＩ値を引いた値をΔＹＩとした。結果を表１〜４に示す。黄変抑制効果の合格基準は以下の通りとした。
合格：ΔＹＩが４０以下
【表１】
0005902993.tif 000004
【表２】
0005902993.tif 000005
【表３】
0005902993.tif 000006
【表４】
0005902993.tif 000007
【００９６】
以上の結果より、実施例１〜３、参考例１、実施例５〜９、参考例２、実施例１１〜１３及び参考例３の芳香族ポリカーボネート樹脂組成物は、色相および黄変抑制効果について合格基準を満たした。一方、比較例１〜１４の芳香族ポリカーボネート樹脂組成物は、色相及び黄変抑制効果の少なくとも一方について合格基準を満たさなかった。
【００９７】
よって、本発明の芳香族ポリカーボネート樹脂組成物によれば、優れた色相を有し且つ黄変を十分に抑制できる導光部材を形成することが可能であることが確認された。
【符号の説明】
【００９８】
３１…導光部材
３２ａ…端面
３３…プリズム部
４０…光源
５０…支持部材
３０…照明装置
１００…自動車（車両）
【図１】
0005902993.tif 000008
【図２】
0005902993.tif 000009
【図３】
0005902993.tif 000010